(57)【要約】【課題】  遮光パターンが精度よく形成されたものを得易いレンチキュラーレンズシート、透過型スクリーン及び背面投射型表示装置を提供する。【解決手段】  厚さ方向の一方の面に複数の単位レンズ４が形成されているシート本体２と、そのシート本体２の厚さ方向の他方の面上に形成されたストライプ状の遮光パターン３と、その遮光パターン間に位置する光透過部５とを有するレンチキュラーレンズシート１であって、遮光パターン３をインクジェットインクにより形成したことにより、上記課題を解決した。【選択図】        図１
2006030596.tif 000002
【特許請求の範囲】
【請求項１】
厚さ方向の一方の面に複数の単位レンズが形成されているシート本体と、該シート本体の厚さ方向の他方の面上に形成されたストライプ状の遮光パターンと、該遮光パターン間に位置する光透過部とを有するレンチキュラーレンズシートであって、
前記遮光パターンがインクジェットインクにより形成されていることを特徴とするレンチキュラーレンズシート。
【請求項２】
前記インクジェットインクが、溶媒を含まない電子線硬化インク又は電磁波硬化インクであることを特徴とする請求項１に記載のレンチキュラーレンズシート。
【請求項３】
前記シート本体の前記他方の面上に形成された透明親インク膜を更に有し、前記光透過部における該透明親インク膜の少なくとも外表面には撥インク性の領域が形成され、該撥インク性の領域以外の領域上にはインクジェットインクからなる前記遮光パターンが形成されていることを特徴とする請求項１又は２に記載のレンチキュラーレンズシート。
【請求項４】
前記シート本体の略法線方向からの略平行光を前記単位レンズ側から入射させたとき、前記光透過部が該略平行光の光路となる領域に対応していることを特徴とする請求項１〜３のいずれか１項に記載のレンチキュラーレンズシート。
【請求項５】
前記単位レンズが、シリンドリカルレンズであることを特徴とする請求項１〜４のいずれか１項に記載のレンチキュラーレンズシート。
【請求項６】
厚さ方向の一方の面に複数の単位レンズが形成されているシート本体と、該シート本体の厚さ方向の他方の面上に形成されたストライプ状の遮光パターンと、該遮光パターン間に位置する光透過部とを有するレンチキュラーレンズシートの製造方法であって、
前記遮光パターンをインクジェット法により形成することを特徴とするレンチキュラーレンズシートの製造方法。
【請求項７】
前記シート本体の前記他方の面上に透明親インク膜を形成し、該透明親インク膜が形成されたシート本体の略法線方向からの略平行光を前記単位レンズ側から照射して、前記透明親インク膜の少なくとも外表面のうちで前記略平行光の光路となった領域を光触媒反応を利用して撥インク化した後、前記透明親インク膜の少なくとも外表面のうちで前記略平行光の光路とならなかった領域上にインクジェットインクを用いたインクジェット法により前記遮光パターンを形成することを特徴とする請求項６に記載のレンチキュラーレンズシートの製造方法。
【請求項８】
前記請求項１〜５のいずれか１項に記載のレンチキュラーレンズシートを備えたことを特徴とする透過型スクリーン。
【請求項９】
前記請求項８に記載の透過型スクリーンを備えたことを特徴とする背面投射型表示装置。
【発明の詳細な説明】
【技術分野】
【０００１】
本発明は、ストライプ状の遮光パターン（以下、ブラックストライプパターン又はＢＳパターンということがある。）を有するレンチキュラーレンズシート、その製造方法、透過型スクリーン及び背面投射型表示装置に関するものである。
【背景技術】
【０００２】
背面投射型表示装置であるプロジェクションテレビジョンには、光源から発せられた映像光を拡大投影する透過型スクリーンが備えられている。この透過型スクリーンは、一般に、光源から拡大投射される映像光を観察者側へ平行光又は略平行光に偏向させるためのフレネルレンズシートと、その平行光又は略平行光を拡散させて画像の視野角を広くするためのレンチキュラーレンズシートとを有している。レンチキュラーレンズシートは、一般的に、光が入射する側の面（以下、入光面ともいう。）には光を水平方向へ拡散させるための縦長で鉛直方向に延びたシリンドリカルレンズが水平方向に多数配列されており、光が出射する側の面（以下、出光面ともいう。）上には前記の各シリンドリカルレンズで屈折した光の光路以外の領域にＢＳパターンが形成されている。ＢＳパターンが形成されたレンチキュラーレンズシートは、ＢＳパターンがそのレンチキュラーレンズシートの前面側（観察者側のこと。）から入射する外光を吸収するので、映像のコントラストを向上させることができる。
【０００３】
このような背面投射型表示装置の光源としては、従来、三原色が別々の管から投射される３管方式のＣＲＴ光源が一般的であったが、近年、ＬＣＤやＤＬＰを用いた単管方式の光源も使用されてきている。単管方式の光源を用いた背面投射型表示装置においては、ＬＣＤ等のセル構造に起因する格子パターンが透過型スクリーン上に投影されるので、周期的な構造を有するレンチキュラーレンズシート上に画像を投影して観察すると、レンチキュラーレンズシートのサンプリング効果によりモアレが発生する可能性がある。このため、モアレが発生する可能性を効果的に低減するには、シリンドリカルレンズのピッチを一般的に用いられていた０．６ｍｍ〜１．０ｍｍの寸法から、０．２ｍｍ以下の小さな寸法に変更することが必要であるが、シリンドリカルレンズのピッチを小さくする場合は、ＢＳパターンのピッチも小さくする必要がある。
【０００４】
このようなレンチキュラーレンズシートにおいて、ＢＳパターンを形成する方法としては、転写方法が知られている（例えば、特許文献１を参照）。
【０００５】
転写方法は、図１４に示すように、先ず、一方が平坦面で、他方が複数のシリンドリカルレンズ１４１が賦型された面からなるシート本体１４０を作製し（図１４（Ａ）参照）、その平坦面に紫外線硬化樹脂層１４２を形成した後、必要に応じて保護フィルム１４７を設ける（図１４（Ｂ）参照）。次に、シート本体１４０の略法線方向からの平行光である紫外線１４３をシリンドリカルレンズ１４１側から入射させる。紫外線１４３は各シリンドリカルレンズ１４１で屈折して紫外線硬化樹脂層１４２を照射する。紫外線１４３が照射された部位の紫外線硬化樹脂層１４２は硬化して硬化部分１４２ａとなり、紫外線１４３が照射されない部位の紫外線硬化樹脂層１４２は未硬化で粘性が大きい未硬化部分１４２ｂとなる（図１４（Ｃ）参照）。その後、黒色の着色層１４４を有する転写シート１４５を、その着色層１４４が紫外線硬化樹脂層１４２に接触するようにシート本体１４０に重ね合わせる（図１４（Ｄ）参照）。未硬化部分１４２ｂの粘性を利用して着色層１４４を未硬化部分１４２ｂにのみ付着させ、転写シート１４５をシート本体１４０から剥離する（図１４（Ｅ）参照）。これにより、硬化部分１４２ａに接触していた着色層１４４は、シート本体１４０に転写されずに転写シート１４５に付いたままとなり、未硬化部分１４２ｂに接触していた着色層１４４のみがシート本体１４０に転写されて、ＢＳパターン１４６が形成されたレンチキュラーレンズシートが作製される。
【特許文献１】特開２０００−４７３２９号公報（段落００１７、図４）
【発明の開示】
【発明が解決しようとする課題】
【０００６】
ところで、前述の転写方法は、紫外線が照射されていない未硬化部分にのみ着色層を転写する方法であるが、未硬化部分に着色層が十分に転写されないことがある。すなわち、前述の転写方法は、着色層を紫外線硬化樹脂層の全表面に接触させて、未硬化部分の粘性を利用してその未硬化部分にのみ着色層を転写する方法であるので、着色層が転写されない硬化部分と着色層が転写される未硬化部分との境界では着色層がその境界に沿ってきれいに転写されない箇所が発生し易い。具体的には、未硬化部分に転写された着色層の縁が、硬化部分と未硬化部分との境界から未硬化部分側にずれたり硬化部分側にずれたりして、着色層が硬化部分と未硬化部分との境界に沿ってきれいに転写されないことがある。その結果、設計どおりのＢＳパターンを精度よく形成することができず、外観上、筋状に見えるという問題がある。
【０００７】
特に、光源としてＬＣＤやＤＬＰを用いた場合には、シリンドリカルレンズのピッチを小さくする必要からＢＳパターンのピッチも小さくしなければならず、設計どおりのＢＳパターンを所望の位置に精度よく形成することが要求される。しかしながら、前述の転写方法では、十分にその要求を満足させることができない。
【０００８】
本発明は、上記問題を解決するためになされたものであって、その目的は、設計どおりの遮光パターンが形成されたものを得易いレンチキュラーレンズシート、透過型スクリーン及び背面投射型表示装置を提供することにある。また、本発明の他の目的は、設計どおりの遮光パターンを精度よく形成し易いレンチキュラーレンズシートの製造方法を提供することにある。
【課題を解決するための手段】
【０００９】
上記目的を達成するための本発明のレンチキュラーレンズシートは、厚さ方向の一方の面に複数の単位レンズが形成されているシート本体と、該シート本体の厚さ方向の他方の面上に形成されたストライプ状の遮光パターンと、該遮光パターン間に位置する光透過部とを有するレンチキュラーレンズシートであって、前記遮光パターンがインクジェットインクにより形成されていることを特徴とする。
【００１０】
この発明によれば、遮光パターンをインクジェット法により形成することができるので、遮光パターンを精度よく形成することが可能になる。すなわち、従来の転写方法では、前述したように着色層が転写されない硬化部分と着色層が転写される未硬化部分との境界では着色層がその境界に沿ってきれいに転写されない箇所が発生し、設計どおりの遮光パターンを形成することができないことがある。これに対して、本発明では、インクジェット法により直接遮光パターンを形成するので、設計どおりの遮光パターンを形成することが容易になる。従って、遮光パターンが精度よく形成されたレンチキュラーレンズシートを得易くなる。
【００１１】
本発明のレンチキュラーレンズシートは、上記本発明のレンチキュラーレンズシートにおいて、前記インクジェットインクが、溶媒を含まない電子線硬化インク又は電磁波硬化インクであることが好ましい。この発明によれば、インクジェットインクが溶媒を含まない電子線硬化インク又は電磁波硬化インクであるので、インクジェットインクがインクジェットノズルに詰まり難く、また、ノズル先端の温度を上げてノズル内でのインクの流動性を高めることができるという効果がある。
【００１２】
本発明のレンチキュラーレンズシートは、上記本発明のレンチキュラーレンズシートにおいて、前記シート本体の前記他方の面上に形成された透明親インク膜を更に有し、前記光透過部における該透明親インク膜の少なくとも外表面には撥インク性の領域が形成され、該撥インク性の領域以外の領域上にはインクジェットインクからなる前記遮光パターンが形成されていることが好ましい。この発明によれば、遮光パターンの形成時にインクジェットインクが撥インク性の領域上に流動することが抑制されるので、遮光パターンが精度よく形成されたレンチキュラーレンズシートを更に得易くなる。
【００１３】
本発明のレンチキュラーレンズシートは、上記本発明のレンチキュラーレンズシートにおいて、前記シート本体の略法線方向からの略平行光を前記単位レンズ側から入射させたとき、前記光透過部が該略平行光の光路となる領域に対応していることが好ましい。この発明によれば、このレンチキュラーレンズシートが背面投射型表示装置の透過型スクリーンの構成部材として用いられたとき、投射される映像光を遮ることなく観察者側に透過させることができる。さらに、光触媒反応を利用して、撥インク性領域と親インク性領域を形成する場合に、セルフアライメント（自己整合）的に撥インク性領域と親インク性領域を精度よく形成することができ、結果として、遮光パターンが形成される領域もセルフアライメント（自己整合）的に精度よく形成することができるので、インクジェットインクにより所望の遮光パターンを精度よく形成し易くなる。
【００１４】
本発明のレンチキュラーレンズシートは、上記本発明のレンチキュラーレンズシートにおいて、前記単位レンズがシリンドリカルレンズであることが好ましい。
【００１５】
上記他の目的を達成するための本発明のレンチキュラーレンズシートの製造方法は、厚さ方向の一方の面に複数の単位レンズが形成されているシート本体と、該シート本体の厚さ方向の他方の面上に形成されたストライプ状の遮光パターンと、該遮光パターン間に位置する光透過部とを有するレンチキュラーレンズシートの製造方法であって、前記遮光パターンをインクジェット法により形成することを特徴とする。
【００１６】
この発明によれば、インクジェット法により遮光パターンを形成するので、設計どおりの遮光パターンを形成し易い。従って、遮光パターンを精度よく形成することが容易になる。
【００１７】
本発明のレンチキュラーレンズシートの製造方法は、上記本発明のレンチキュラーレンズシートの製造方法において、前記シート本体の前記他方の面上に透明親インク膜を形成し、該透明親インク膜が形成されたシート本体の略法線方向からの略平行光を前記単位レンズ側から照射して、前記透明親インク膜の少なくとも外表面のうちで前記略平行光の光路となった領域（本願において、光路領域ともいう。）を光触媒反応を利用して撥インク化した後、前記透明親インク膜の少なくとも外表面のうちで前記略平行光の光路とならなかった領域（本願において、非光路領域ともいう。）上にインクジェットインクを用いたインクジェット法により前記遮光パターンを形成することが好ましい。
【００１８】
この発明によれば、上記の透明親インク膜における非光路領域以外の領域、すなわち上記略平行光の光路となった光路領域をセルフアライメント的に精度よく撥インク化することができるので、親インク性領域である非光路領域もセルフアライメント的に精度よく残すことができる。そして、インクジェットインクを用いたインクジェット法により非光路領域上に遮光パターンを形成するので、遮光パターンの形成時にインクジェットインクが撥インク性領域（上記略平行光の光路領域）上に流動することが抑制され、結果として、遮光パターンを精度よく形成することが更に容易になる。従って、この発明によれば、遮光パターンが精度よく形成されたレンチキュラーレンズシートを更に得易くなる。
【００１９】
上記目的を達成するための本発明の透過型スクリーンは、上述した本発明のレンチキュラーレンズシートのいずれかを備えたことを特徴とする。
【００２０】
上記目的を達成するための本発明の背面投射型表示装置は、上述した本発明の透過型スクリーンを備えたことを特徴とする。
【発明の効果】
【００２１】
以上説明したように、本発明のレンチキュラーレンズシートによれば、遮光パターンがインクジェット法で精度よく形成されるので、遮光パターンのピッチをより一層小さくした場合においても、設計どおりの遮光パターンを有するレンチキュラーレンズシートを得ることができる。その結果、光源としてＬＣＤやＤＬＰを用いた背面投射型表示装置の透過型スクリーンを構成するレンチキュラーレンズシートとして好ましく用いることができ、従来の転写方法で得られたような外観上の問題（筋状外観）が生じることがなく、コントラストを向上させることができる。
【００２２】
また、本発明によれば、光触媒反応を利用して撥インク性領域と親インク性領域を形成する場合に、セルフアライメント（自己整合）的に撥インク性領域と親インク性領域を精度よく形成することができ、結果として、遮光パターンが形成される領域もセルフアライメント（自己整合）的に精度よく形成することができるので、インクジェットインクにより所望の遮光パターンを精度よく形成し易くなる。
【００２３】
また、本発明のレンチキュラーレンズシートの製造方法によれば、設計どおりの遮光パターンを精度よく形成することができるので、ピッチの小さい遮光パターンを有するレンチキュラーレンズシートの製造に有効である。また、本発明のレンチキュラーレンズシートの製造方法によれば、撥インク化処理されない親インク性領域である非光路領域にインクジェットインクを噴射する態様での製造が可能であるので、遮光パターンの形成時にインクジェットインクが撥インク性領域上に流動することが抑制され、結果として、遮光パターンを精度よく形成することが更に容易になる。
【００２４】
また、本発明の透過型スクリーンによれば、位置精度のよい遮光パターンを有したレンチキュラーレンズシートを備えるので、光源としてＬＣＤやＤＬＰを用いた背面投射型表示装置の透過型スクリーンとして好ましく用いることができ、外観上の問題（筋状外観）が生じることがなく、コントラストのよい透過型スクリーンとすることができる。
【００２５】
また、本発明の背面投射型表示装置によれば、位置精度のよい遮光パターンを有したレンチキュラーレンズシートを含む透過型スクリーンを備えるので、光源としてＬＣＤやＤＬＰを用いた場合であっても、外観上の問題（筋状外観）が生じることがなく、コントラストのよい透過型スクリーンを備えた背面投射型表示装置とすることができる。
【発明を実施するための最良の形態】
【００２６】
以下に、本発明のレンチキュラーレンズシート、レンチキュラーレンズシートの製造方法、透過型スクリーン及び背面投射型表示装置について説明する。
【００２７】
（第１実施形態のレンチキュラーレンズシート）
図１は、本発明のレンチキュラーレンズシートの第１実施形態を示す斜視図である。第１実施形態のレンチキュラーレンズシート１１は、厚さ方向の一方の面に複数の単位レンズ４が形成されているシート本体２と、そのシート本体２の厚さ方向の他方の面上に形成されたストライプ状のＢＳパターン（遮光パターン）３と、そのＢＳパターン３間に位置する光透過部５とを有している。すなわち、このレンチキュラーレンズシート１１は、光透過部５がストライプ状のＢＳパターン３で区画形成された態様になっている。そして、本発明の特徴は、ＢＳパターン３が、インクジェットインクにより形成されていることにある。
【００２８】
なお、単位レンズ４の側からシート本体２に入射する入射光６は、通常、映像情報を有する映像光であり、実際の入射光６は平行光と平行光以外の光（略平行光）とを含む。本願においては、この入射光６を「略平行光」として説明する。また、入射光６は単位レンズ４により光透過部５の近傍で集光し、その光透過部５を透過して出射光７として拡散する。
【００２９】
シート本体２は、光透過性の透明又は半透明のシート状部材であり、その厚さ方向の一方の面に多数の単位レンズ４を有している。この単位レンズ４は、入射光６を光透過部５の近傍で集光させる、いわゆるレンチキュラーレンズであり、通常、入射光６側の表面が凸状の曲面を有した縦長に延びるシリンドリカルレンズである。シート本体２の入射光側は、縦長に延びる単位レンズ４がその縦長に延びる方向と直交する方向（幅方向）に並列した態様となっている。一方、シート本体２の厚さ方向の他方の面は平坦面であり、その平坦面上にＢＳパターン３が形成される。
【００３０】
シート本体２は、ディスプレイ等の光透過性を有する光学シートに用いられる樹脂材料で形成されている。そうした樹脂材料としては、熱可塑性樹脂等を挙げることができ、電子ビーム（ＥＢ）等の電子線や紫外線（ＵＶ）等の電磁波を透過させる熱可塑性樹脂等を好ましく挙げることができる。
【００３１】
シート本体２を形成する樹脂として、ポリメタクリル酸メチル等のアクリル樹脂、ポリ塩化ビニル樹脂、ポリカーボネート樹脂、ポリスチレン樹脂、ポリエチレンテレフタレート樹脂等の樹脂を用いることができ、特にアクリル樹脂が好ましく用いられる。アクリル樹脂で形成されたシート本体２は、表面耐擦傷性、耐候性及び透明性等が良好となる。アクリル樹脂としては、メタクリル酸メチルを主体とする樹脂を好ましく挙げることができ、(i)メチルメタクリレートの単独重合体、又は、(ii)メチルメタクリレートと、メチルアクリレート、エチルアクリレート、ｎ−プロピルアクリレート、イソプロピルアクリレート、ブチルアクリレート、アクリロニトリル、無水マレイン酸、スチレン及びα−メチルスチレンの群から選択される１つ以上の樹脂との共重合体、又は、(iii)メチルメタクリレート単独重合体と上記共重合体との混合物、等を挙げることができる。その中でも特に、アクリル樹脂、メタクリル樹脂、及び、メタクリル樹脂とスチレン樹脂との共重合体樹脂（ＭＳ樹脂）が多く用いられる。なお、こうした重合体樹脂は、後述する他の実施形態で示すように、シート本体２が２層以上の樹脂層で構成された場合において、表面耐擦傷性、耐候性及び透明性等が良好であるという観点から、そのシート本体２の出光側の表面を形成する樹脂層の形成材料であることが好ましい。
【００３２】
シート本体２は、上述した樹脂材料を押出成型機等で押出成形することにより形成される。また、シート本体２は、フィルム状の透明基材の一方の面上に紫外線硬化樹脂を塗布し、塗布された紫外線硬化樹脂をスタンパーで成型すると同時に紫外線照射により硬化させて単位レンズ４を形成する、いわゆる「重合接着」で形成することも可能である。ここで用いる紫外線硬化樹脂としては、エポキシ、ナイロン、ポリエステル、アクリル、ウレタンアクリレート系等の樹脂が用いられる。
【００３３】
シート本体２の厚さは、単位レンズ４のレンズピッチ、焦点距離、及び所望の視野角範囲によって適宜設定されるが、一方の面に形成された単位レンズ４の凸状部の頂部から他方の平坦面までの厚さは、通常１００μｍ〜２００μｍの範囲である。
【００３４】
単位レンズ４は、入射光６を光透過部５の近傍で集光させる、いわゆるレンチキュラーレンズであり、通常、入射光６側の表面が凸状の曲面を有した縦長のシリンドリカルレンズである。こうした単位レンズ４は、入射光６を光透過部５の近傍で集光させ、レンチキュラーレンズシートの他の一方の面にストライプ状に形成された光透過部５から出射する出射光７の視野角を広げるように機能する。単位レンズ４の凸状の曲面形状は、入射光６を光透過部５の近傍で集光することができる半球状又は半楕円状等に形成されている。
【００３５】
この単位レンズ４は、その単位レンズ４が縦長に延びる方向と直交する方向（通常は幅方向）に、所定のピッチで多数並列した態様で設けられている。単位レンズ４のピッチは、単位レンズ４とＬＣＤ等の画素とのモアレが出ないピッチに設定されていることが好ましい。具体的な単位レンズ４のピッチは、１５０μｍ以下であることが好ましい。こうした単位レンズ４は、シート本体２を押出成型する際に、周面に単位レンズ４の賦形型を有する押出成型ロールを用いることにより形成することができる。
【００３６】
ＢＳパターン３は、シート本体２の他の一方の面である平坦面上であって、単位レンズ４が形成されていない側のシート本体表面にストライプ状に形成されている。ＢＳパターン３は、そのシート本体表面であって、単位レンズ側から入射した入射光６の光路とならない領域（非光路領域）に形成されている。このＢＳパターン３は、レンチキュラーレンズシートの出光面側からの外光を遮断又は吸収してレンチキュラーレンズシート面に結像した画像のコントラストを向上させる作用を有している。
【００３７】
本発明において、ＢＳパターン３は、インクジェット法により形成される。すなわち、ＢＳパターン３は、インクジェットノズルから噴射されたインクジェットインクにより形成されている。インクジェット法には、サーマルジェット法、バブルジェット（登録商標）法、ピエゾジェット法等が挙げられる。
【００３８】
サーマルジェット法は、インクジェットノズルのヘッド内のヒーターでインクジェットインクを加熱して気泡を発生させ、この気泡の圧力を利用してインクジェットインクを放射する方法である。バブルジェット（登録商標）法もサーマルジェット法の一種であり、ヒーターがインクジェットノズルの先端に近い箇所に設けられており、このヒーターにより発生させた気泡の圧力を利用してインクジェットインクを放射する方法である。ピエゾジェット法は、インクジェットノズルのヘッド内のピエゾ素子が変形するときに発生する圧力を利用してインクジェットインクを放射する方法である。ピエゾジェット法においては、常温で固体である熱溶融性のインクジェットインクが用いられる。本発明においては、これらのうち、特にピエゾジェット法が高粘度インクに対する応答性の観点から好ましい。
【００３９】
インクジェットインクは、水性と油性とに分類され、ＢＳパターン３を形成する方法に応じて適宜選択することが好ましい。また、インクジェットインクは、インクジェットインクがインクジェットノズルに詰まり難く、かつ、ノズル先端の温度を上げることができるという観点から、溶媒を含んでいないインクが用いられる。また、インクジェット法に用いるインクジェットインクの粘度は、好ましくは１ｃｐｓ〜１０ｃｐｓである。この範囲内の粘度となるようにノズル先端の温度を調節する。このインクジェットインクは、揮発し易い溶媒を含んでいないので、使用する際にノズル先端の温度を上げてノズル内のインクの温度を上げることができ、その結果、ノズル先端でのインクの流動性を高めることができるという効果がある。ノズル先端におけるインクの温度としては、上記範囲内の粘度にすることができる温度であれば特に限定されず、４０℃〜８０℃の範囲内であることが好ましく、例えば５０℃であることが好ましい。
【００４０】
インクジェットインクとしては、紫外線硬化インクを用いることが好ましい。具体的には、市販されている紫外線硬化インクの中から任意に選択して用いてもよいし、プレポリマー、モノマー、光重合開始剤及び着色剤を主成分として調製したものであってもよい。このとき、油性・水性の別、ノズルへの詰まり易さ、揮発性、粘度等の観点から各成分を選択し、その配合量等が調節される。
【００４１】
プレポリマーとしては、ポリエステルアクリレート、ポリウレタンアクリレート、エポキシアクリレート、ポリエーテルアクリレート、オリゴアクリレート、アルキドアクリレート、ポリオールアクリレート、シリコンアクリレート等が挙げられ、これらの中のうちの１種を用いてもよいし、２種以上を用いてもよい。
【００４２】
モノマーとしては、スチレン、酢酸ビニル等のビニルモノマー；ｎ−ヘキシルアクリレート、フェノキシエチルアクリレート等の単官能アクリルモノマー；ジエチレングリコールジアクリレート、１，６−ヘキサンジオールジアクリレート、ヒドロキシピペリン酸エステルネオペンチルグリコールジアクリレート、トリメチロールプロパントリアクリレート、ジペンタエリストールヘキサアクリレート等の多官能アクリルモノマー等が挙げられ、これらの中のうちの１種を用いてもよいし、２種以上を用いてもよい。
【００４３】
光重合開始剤としては、イソブチルベンゾインエーテル、イソプロピルベンゾインエーテル、ベンゾインエチルエーテル、ベンゾインメチルエーテル、１−フェニル−１，２−プロパジオン−２−オキシム、２，２−ジメトキシ−２−フェニルアセトフェノン、ベンジル、ヒドロキシシクロヘキシルフェニルケトン、ジエトキシアセトフェノン、２−ヒドロキシ−２−メチル−１−フェニルプロパン−１−オン、ベンゾフェノン、クロロチオキサントン、２−クロロチオキサントン、イソプロピルチオキサントン、２−メチルチオキサントン、塩素置換ベンゾフェノン、ハロゲン置換アルキル−アリルケトン等が挙げられる。その他必要に応じて脂肪族アミン、芳香族アミン等の光開始助剤、チオキサンソン等の光鋭感剤等を用いてもよい。
【００４４】
着色剤としては、顔料や染料等が用いられる。また、インクジェットインクには、分散性や定着性を向上させるための樹脂を含有させることもできる。そうした樹脂としては、フェノール樹脂、アクリル樹脂、マレイン酸樹脂、ロジン樹脂、ブチラール樹脂等の熱可塑性樹脂等が挙げられる。また、インクジェットインクには、ノニオン系界面活性剤、カチオン系界面活性剤、両性界面活性剤等の界面活性剤、防腐剤、ｐＨ調整剤、消泡剤、紫外線吸収剤、粘度調整剤、又は表面張力調整剤等を必要に応じて含有させてもよい。
【００４５】
こうした紫外線硬化インクは、溶媒を含有しないことが好ましい。すなわち、メチルエチルケトン、メチルイソブチルケトン等のケトン類、酢酸エチル、酢酸ブチル等の酢酸エステル類、ベンゼン、トルエン、キシレン等の芳香族炭化水素、エチレングリコールモノアセテート、プロピレングリコールジメチルエーテル等のアルコール類、その他の一般によく用いられる有機溶媒を実質的に含有しない紫外線硬化性のインクジェットインクであることが好ましい。この紫外線硬化インクを得るには、前記の成分を所定量混合すればよく、その混合の順序や方法は特に限定されない。
【００４６】
ＢＳパターン３は、先ず、上述したインクジェットインクがインクジェットノズルからシート本体２の出光面の非光路領域上に噴射されて塗布され、その後、塗布されたインクジェットインクが紫外線又は可視光線の照射により硬化することにより、形成される。ＢＳパターン３の厚さは、出光面側から入射する外光を遮断又は吸収することができる厚さであれば特に限定されず、入射光６が単位レンズ４により光透過部５の近傍で集光し、その光透過部５を透過して出射光７として拡散するのを阻害しない厚さであれば任意に設定することができる。
【００４７】
光透過部５は、ＢＳパターン３が形成された側の面のＢＳパターン間に位置する部分であり、単位レンズ４それぞれに対応してストライプ状に形成されている。すなわち、光透過部５は、対応する単位レンズ４の光軸を含み、シート本体２の略法線方向からの略平行光を単位レンズ側から入射させたとき、その略平行光の光路となる領域に対応して形成されている。そして、外観的には、ＢＳパターン３と光透過部５とが水平方向に交互に配列された態様となっている。
【００４８】
以上説明した、図１に示す第１実施形態に係るレンチキュラーレンズシートは、ＢＳパターン３をインクジェット法により形成することができるので、ＢＳパターン３を精度よく形成することが可能になる。
【００４９】
（第２実施形態のレンチキュラーレンズシート）
図２は、本発明のレンチキュラーレンズシートの第２実施形態を示す斜視図である。この第２実施形態のレンチキュラーレンズシート２１は、上述した第１実施形態のレンチキュラーレンズシートにおいて、シート本体２に微粒子状の光拡散剤８が含有されている。こうした光拡散剤８は、単位レンズ４が水平方向の視野角特性を制御するものである場合に、垂直方向の視野角を制御する役割を担うものである。
【００５０】
光拡散剤８としては、一般的に光学シートに用いられる光拡散剤であればよく、スチレン樹脂微粒子、シリコーン樹脂微粒子、アクリル樹脂微粒子、ＭＳ樹脂（メタクリル−スチレン共重合樹脂）微粒子等の有機系微粒子、硫酸バリウム微粒子、ガラス微粒子、水酸化アルミニウム微粒子、炭酸カルシウム微粒子、シリカ（二酸化珪素）微粒子、酸化チタン微粒子、ガラスビーズ等の無機系微粒子等が挙げられ、これらの１種又は２種以上を樹脂中に含有させることができる。
【００５１】
光拡散剤８は、その屈折率とシート本体２の構成樹脂の屈折率との差が０．１以内であることが好ましく、０．０３以内であることがより好ましい。光拡散剤８とシート本体２の構成樹脂との屈折率差をこの範囲内とすることにより、コントラストが損なわれない。そうした範囲内になるように光拡散剤８とシート本体２の構成樹脂とが選定されるが、その一例としては、シート本体２の構成樹脂としてのＭＳ樹脂（メタクリル−スチレン共重合樹脂、屈折率：１．５１）と光拡散剤８としてのアクリル樹脂（屈折率：１．４９）との組み合わせを挙げることができる。
【００５２】
光拡散剤８の形状は特に限定されないが、通常は球状又は略球状のものが入手の点で有利である。光拡散剤８の平均粒径としては、５〜３０μｍの範囲内のものが好ましく用いられる。
【００５３】
光拡散剤８は、図２に示すように、シート本体２の全体に含有されていてもよいが、単位レンズ４側にのみ含有された２層構成からなる態様であってもよいし、ＢＳパターン３が形成された側にのみ含有された２層構成からなる態様であってもよい。
【００５４】
（第３実施形態のレンチキュラーレンズシート）
図３は、本発明のレンチキュラーレンズシートの第３実施形態を示す斜視図である。この第３実施形態のレンチキュラーレンズシート３１は、上述した第１実施形態のレンチキュラーレンズシートにおいて、シート本体２の入光面を形成する単位レンズ４の表面にティント層９が形成されている。
【００５５】
このティント層９は、単位レンズ４の表面を沿うように設けられた着色層（Tinted layer）であり、出光面側から入射してシート本体２を透過してきた外光３２を吸収するように作用する層である。ティント層９に到達した外光３２は、そのティント層９内を沿うように進みながらそのティント層９内で吸収されて減衰する。
【００５６】
一方、レンチキュラーレンズシート３１の単位レンズ４側である入光面側から入射する入射光は、そのレンチキュラーレンズシート３１に略平行光として入射し、そのティント層９内で反射せずに１パスで通過するので、ティント層９でほとんど減衰されずにシート本体内を透過する。
【００５７】
ティント層９としては、その屈折率が１．５１程度のアクリル樹脂で形成することが好ましく、ティント層９の厚さは１０μｍ〜３０μｍ程度に形成されていることが好ましい。こうしたティント層９は、押出成型機等により単位レンズ４を賦形する際の共押し出し等により形成することができる。
【００５８】
なお、この第３実施形態のレンチキュラーレンズシート３１を構成するシート本体２には、上述した第２実施形態のレンチキュラーレンズシート２１のシート本体２に含有する微粒子状の光拡散剤８を含有させてもよい。
【００５９】
また、第３実施形態のレンチキュラーレンズシート３１は、シート本体２にティント層９が形成された２層構造を呈しているが、３層以上の層構造となっていてもよい。このとき、３層以上の樹脂層のうち少なくとも１層を、微粒子状の光拡散剤８を含有する光拡散層としてもよい。この態様における他の樹脂層としては、種々の機能を付加するための透明層を挙げることができ、帯電防止層、非帯電防止層、熱膨張率や吸水伸び率の異なる樹脂層、低反射層、反射防止層、ハードコート層、防眩層等が挙げられる。これらの各樹脂層は、熱可塑性樹脂に光拡散剤、着色剤、帯電防止剤等を含有させたり、熱膨張率や吸水伸び率等の特性の異なる熱可塑性樹脂を選択したりして形成することができる。
【００６０】
（第４実施形態のレンチキュラーレンズシート）
図４は、本発明のレンチキュラーレンズシートの第４実施形態を示す斜視図である。この第４実施形態のレンチキュラーレンズシート４１は、上述した第１実施形態のレンチキュラーレンズシートにおいて、シート本体２の出光面上に形成された透明親インク膜４２を更に有している。そして、光透過部５における透明親インク膜４２の少なくとも外表面（すなわち出光側の表面）には、撥インク性領域４３が形成され、その撥インク性領域４３以外の領域（親インク性領域４４）上には、インクジェットインクからなるＢＳパターン３が形成されている。
【００６１】
この第４実施態様のレンチキュラーレンズシート４１は、シート本体２とＢＳパターン３との間に撥インク性領域４３を形成することが可能な透明親インク膜４２を設け、撥インク性領域４３以外の親インク性領域４４上にＢＳパターン３を設けた態様であるのに対し、上述した第１実施形態のレンチキュラーレンズシート１１は、シート本体２に直接ＢＳパターン３を設けた態様である点で両者の特徴は相違する。
【００６２】
透明親インク膜４２は、光触媒反応により撥インク性に変化するという特性を有するものであり、シート本体２の単位レンズ４が形成されていない側の面上に、親インク性の有機材料により形成される。親インク膜／撥インク膜形成用の有機材料で形成された透明親インク膜４２が撥インク性の高分子膜に変化する原理としては、親インク性の側鎖を有する高分子膜を光触媒と接触させ、その状態で光を照射することにより、その側鎖が分解して撥インク性の高分子膜に変化する、という例が挙げられる。
【００６３】
こうした有機材料としては、光触媒反応により親インク性から撥インク性に変化する各種の有機材料であって、親インク膜／撥インク膜形成用のフッ素樹脂、シリコーン樹脂、ポリイミド樹脂、又はアルコキシシラン系化合物等が挙げられる。具体的には、油性のインクジェットインクを用いる場合には、光触媒反応により新インク性である親油性から撥インク性である撥油性に変化する有機材料が用いられる。また、水性のインクジェットインクを用いる場合には、光触媒反応により新インク性である親水性から撥インク性である撥水性に変化する有機材料が用いられる。
【００６４】
透明親インク膜４２は、透明親インク膜形成用の有機材料をシート本体２の出光面全面に、ダイコート、カーテンコート、ディップコート、ロールコート等の塗布手段や各種の印刷手段で塗布して形成することができる。透明親インク膜４２の厚さは、１μｍ〜１０μｍの範囲内であることが好ましい。
【００６５】
形成された透明親インク膜４２は、単位レンズ４側からシート本体２に略平行光（入射光６）を入射させたときに、その略平行光の光路となる領域（光路領域）に対応するところが撥インク性に変化した撥インク性領域４３となる。一方、その略平行光の光路とならない領域（非光路領域）に対応するところは、撥インク性に変化しない親インク性領域４４となる。
【００６６】
この撥インク性領域４３は、単位レンズ４側からの略平行光で起こる光触媒反応を利用して形成した撥インク性の領域であることから、上述した第１実施形態のレンチキュラーレンズシート１１における光透過部５に対応した形状で形成されることになる。
【００６７】
したがって、撥インク性領域４３以外の親インク性領域４４のみに、インクジェットインクを塗布することにより、ＢＳパターン３を形成することができる。よって、後述する光触媒反応を利用して撥インク性領域４３を形成する際にセルフアライメント（自己整合）的に撥インク性領域４３を精度よく形成することができ、結果として、ＢＳパターン３が形成される親インク性領域４４もセルフアライメント（自己整合）的に精度よく形成することができる。
【００６８】
インクジェットインクは、ＢＳパターン３の形成時に親インク性領域４４に塗布されるが、撥インク性領域４３上への流動は抑制され、親インク性領域４４にのみ形成される。したがって、ＢＳパターン３をシート本体２の出光面上に精度よく形成することができる。
【００６９】
（第５及び第６実施形態のレンチキュラーレンズシート）
図５は、本発明のレンチキュラーレンズシートの第５実施形態（Ａ）及び第６実施形態（Ｂ）を示す斜視図である。
【００７０】
第５実施形態のレンチキュラーレンズシート５１は、上述した第４実施形態のレンチキュラーレンズシートにおいて、シート本体２に微粒子状の光拡散剤８が含有されている。光拡散剤８は、上述した第２実施形態のレンチキュラーレンズシート２１で説明したのと同じ作用効果を奏するものであり、その光拡散剤８の種類等についても、上述した態様と同様であるのでここでは省略する。
【００７１】
第６実施形態のレンチキュラーレンズシート６１は、上述した第４実施形態のレンチキュラーレンズシートにおいて、シート本体２の入光面を形成する単位レンズ４の表面にティント層９が形成されている。ティント層９は、上述した第３実施形態のレンチキュラーレンズシート３１で説明したのと同じ作用効果を奏するものであり、そのティント層９の詳細についても、上述した態様と同様であるのでここでは省略する。
【００７２】
（第７〜第９実施形態のレンチキュラーレンズシート）
図６は、本発明のレンチキュラーレンズシートの第７〜第９実施形態を示す断面図である。この第７〜第９実施形態のレンチキュラーレンズシートは、図６の（Ａ）〜（Ｃ）に示すように、上述した第１〜第３実施形態のレンチキュラーレンズシートのＢＳパターン３側の上に光透過性の支持体６４を有してなるものである。なお、上述した第４〜第６実施形態のレンチキュラーレンズシートのＢＳパターン３側の上に支持体６４を設けた態様については示していないが、図６の実施形態では、透明親インク膜を撥インク性領域と親インク性領域に区分けした第４〜第６実施形態のレンチキュラーレンズシートのＢＳパターン３側の上に支持体６４を設けたものであってもよい。
【００７３】
支持体６４は、レンチキュラーレンズシート６１の光透過部５から光が拡散することができる光透過性と、比較的薄いシート本体２のたわみを防いで結像した画像のゆがみを防ぐことができる剛性とを有していることが望ましく、図６に示すように、ＢＳパターン３上に接着剤層６５を介して設けられる。
【００７４】
支持体６４は、光透過性の透明又は半透明のシート状部材であり、ディスプレイ等の光透過性を有する光学シートに用いられる樹脂材料で形成されている。光透過性を有する材料としては、アクリル系樹脂、ポリカーボネート系樹脂、塩化ビニル系樹脂、スチレン系樹脂、セルロース系樹脂、シクロオレフィン系樹脂等の熱可塑性樹脂等が挙げられる。好ましくは、光透過性と剛性に他に、表面耐擦傷性及び耐候性を考慮して選択されることが望ましい。
【００７５】
支持体６４は、上述した樹脂材料を押出成型機等で押出成形することにより形成される。支持体６４の厚さは、光透過性及び剛性を考慮して適宜設定されるが、通常１ｍｍ〜５ｍｍの範囲である。
【００７６】
支持体６４は、図６に示すように１層の樹脂層で形成されていてもよいが、２層以上の樹脂層で形成されていてもよい。また、シート本体２に微粒子状の光拡散剤が含有されていない場合には、支持体６４に光拡散剤を含有させたり、光拡散剤を有する拡散層を備える支持体６４であってもよい。また、支持体６４には、種々の機能を付加するための透明層、反射防止層、低反射層、ハードコート層、帯電防止層、防眩層、汚染防止層、偏光フィルタ層、及び電磁波シールド層等を、その目的に応じて設けてもよい。
【００７７】
（透過型スクリーン及び背面投射型表示装置）
図７は、本発明の透過型スクリーン７３の一例を示す説明図である。本発明の透過型スクリーン７３は、図７に示すように、本発明のレンチキュラーレンズシート７１と、フレネルレンズシート７２とを有している。レンチキュラーレンズシート７１については、上述した本発明に係る第１〜第９実施形態のレンチキュラーレンズシートを適用することができる。
【００７８】
透過型スクリーン７３は、レンチキュラーレンズシート７１の映像光源側にフレネルレンズシート７２を備えている。フレネルレンズシート７２は、映像光源から拡大投射される映像光７４を観察者側に配置されたレンチキュラーレンズシート７１へ略平行光７５に屈折させるレンズシートである。フレネルレンズシート７２としては、そうした機能を有するフレネルレンズシートであれば、図７に示したようなサーキュラーフレネルレンズシートであっても、図８（Ａ）の背面投射型表示装置８１に設けられるような全反射フレネルレンズシート８７（図８（Ｂ）に例示した概略断面図を参照。）であってもよい。この全反射フレネルレンズシート８７は、屈折面８８から入った映像光８３を全反射させる全反射面８９を備えたフレネルレンズ９０で構成されている。また、全反射フレネルレンズを一部に有するフレネルレンズシートであってもよい。
【００７９】
レンチキュラーレンズシート７１は、上述した第１〜第９実施形態のレンチキュラーレンズシートを適用でき、フレネルレンズシート７２から入射した略平行光７５を拡散させて画像の視野角を広くする。
【００８０】
このような透過型スクリーン７３を使用することにより、映像光源からの映像光７４を所定の角度範囲に拡散させることができるので、透過型スクリーン７３の正面から水平方向（左右方向）にずれた位置で観察しても、良好な映像を観察することができる。
【００８１】
本発明の透過型スクリーン７３は、ＢＳパターン３が所望の位置に精度よく形成されたレンチキュラーレンズシート７１を備えるので、外光の反射防止の向上と、映像のコントラストの向上を実現できる。また、本発明の透過型スクリーン７３は、レンチキュラーレンズシート７１のＢＳパターン３がインクジェットノズルから噴射されたインクジェットインクで形成されているので、ピッチが小さくても精度のよいＢＳパターン３が得られる。その結果、光源としてＬＣＤやＤＬＰを用いた背面投射型表示装置の透過型スクリーンとして好ましく用いることができ、コントラストのよい透過型スクリーンとすることができる。
【００８２】
図８は、本発明の背面投射型表示装置８１の一例を示す構成図である。本発明の背面投射型表示装置８１は、本発明の透過型スクリーン７３を備えたものである。この背面投射型表示装置８１は、比較的薄型の筐体８６の底部に映像光源８２が配置され、筐体８６の後部壁内面に近接して、画面の垂直方向と平行にミラー８５が配置されている。透過型スクリーン７３は、筐体８６の前面側の窓部に装着されている。
【００８３】
映像光源８２から出射した映像光８３は、ミラー８５で透過型スクリーン７３側に反射され、透過型スクリーン７３に入射した後、前述したフレネルレンズシートで略平行光に偏向され、さらにレンチキュラーレンズシートで所望の拡散光８４に偏向されて、透過型スクリーン７３から観察者側に向かって出射する。
【００８４】
（レンチキュラーレンズシートの製造方法）
次に、本発明のレンチキュラーレンズシートの製造方法について説明する。図９は、本発明のレンチキュラーレンズシートの製造方法の一例を示す工程図であり、図１０は、図９に示すレンチキュラーレンズシートの製造方法の説明図である。
【００８５】
本発明のレンチキュラーレンズシートの製造方法は、厚さ方向の一方の面に複数の単位レンズ４が形成されているシート本体２と、そのシート本体２の厚さ方向の他方の面上に形成されたストライプ状のＢＳパターン３と、そのＢＳパターン間に位置する光透過部５とを有するレンチキュラーレンズシートの製造方法であって、上述した第１〜第９実施態様に示したＢＳパターン３をインクジェット法により形成することを特徴とするものである。なお、レンチキュラーレンズシートを製造するためのその他の製造、例えば、シート本体２、単位レンズ４の製造については、従来公知の方法と同様である。
【００８６】
ＢＳパターン３は、図９に示すように、単位レンズ４が賦形されていない側の平坦面上に、インクジェットノズル９１からインクジェットインク９２を噴射することによって形成される。
【００８７】
ＢＳパターン３の形成方法としては、図９及び図１０に示すように、単位レンズ４側に光源を配置し、その光源から発した略平行光１０１をインクジェットノズル側に配置された受光装置によって検知し、検知した光強度１０２が高い部分の所定幅５ａに相当する平坦面上の領域５ｂが光透過部５となるように、隣接する二つの領域５ｂ間にインクジェットインク９２で細長いラインを形成することにより行われる。
【００８８】
ＢＳパターン３の形成に用いられる光学系としては、図１３に示すように、光源として半導体レーザー１３１を用い、その半導体レーザー１３１から照射されたレーザー光線１３５をポリゴンミラー１３２でスキャンし、さらにコリメーターレンズ１３３で略平行光１０１にし、その略平行光１０１を単位レンズ４側からシート本体２に照射し、そのシート本体２を透過した光の光強度１０２をＣＣＤセンサー１３４等の受光装置で検知する光学系を例示できる。本発明においては、こうした光学系により、上述した光強度１０２を検知でき、その検知結果を上記のように応用して、隣接する二つの領域５ｂ間にインクジェットインク９２で細長いラインを形成することができる。
【００８９】
すなわち、光透過部５とする光強度の最も高い部分を中心にした所定幅５ａに相当する領域５ｂが光透過部５となるので、それ以外の部分３ａに相当する領域３ｂが、インクジェットインク９２を塗布する箇所となる。
【００９０】
本発明のレンチキュラーレンズシートは、こうした方法により製造されるので、設計どおりのＢＳパターン３を精度よく形成することができる。
【００９１】
図１１は、本発明のレンチキュラーレンズシートの製造方法の他の一例を示す工程図である。
【００９２】
このレンチキュラーレンズシートの製造方法は、厚さ方向の一方の面に複数の単位レンズ４が形成されているシート本体２と、そのシート本体２の厚さ方向の他方の面上に形成されたストライプ状のＢＳパターン３と、そのＢＳパターン間に位置する光透過部５とを有するレンチキュラーレンズシート（図４に示す第４実施形態のレンチキュラーレンズシート４１）の製造方法である。インクジェットインクとしてインクジェットインクを用いた場合においては、図１１に示すように、シート本体２の他方の面上に透明親インク膜４２を形成し、その透明親インク膜４２が形成されたシート本体２の略法線方向からの略平行光１１１を単位レンズ４側から照射して、透明親インク膜４２の少なくとも外表面のうちで略平行光１１１の光路となった領域１１２を光触媒反応を利用して撥インク化した後、透明親インク膜４２の少なくとも外表面のうちで略平行光１１１の光路とならなかった領域１１３上にインクジェットインク９２を用いたインクジェット法によりＢＳパターン３を形成する。なお、「少なくとも外表面」とは、外表面のみが撥インク化したものであっても、外表面を含む所定の厚さからなる層が撥インク化したものであっても、透明親インク膜の厚さ方向全体が撥インク化したものであってもよいことを意味している。
【００９３】
この製造方法において、透明親インク膜４２の少なくとも外表面のうちで略平行光１１１の光路となった領域（光路領域）１１２は、撥インク性領域４３となって、インクジェットインクをはじく領域となる。一方、透明親インク膜４２の少なくとも外表面のうちで略平行光１１１の光路とならなかった領域（非光路領域）１１３は、親インク性領域４４となって、インクジェットインクが濡れる領域となる。
【００９４】
以下、図１１を参照しつつ説明する。先ず、図１１（Ａ）に示すように、単位レンズ４が賦形されたシート本体２を用意する。
【００９５】
次いで、図１１（Ｂ）に示すように、そのシート本体２の出光面側の全面に、撥インク化処理可能な透明親インク膜４２を形成する。この工程において、撥インク化処理可能な透明親インク膜４２を形成するための樹脂としては、上述したような親インク膜形成用樹脂が挙げられる。これらの樹脂は、シート本体２の出光面全面にダイコート、カーテンコート、ディップコート、ロールコート等の塗布手段や各種の印刷手段で塗布される。
【００９６】
次いで、図１１（Ｃ）に示すように、この透明親インク膜４２が形成されたシート本体２に略平行光１１１を照射して、透明親インク膜４２の少なくとも観察者側の外表面のうちで略平行光１１１の光路となった領域を光触媒反応を利用して撥インク化処理する。
【００９７】
この工程において、光触媒反応を利用した撥インク化処理方法とは、透明親インク膜４２の近傍（透明親インク膜４２の出射光側の近傍）に、図１１（Ｃ）に示すように、酸化チタン等の光触媒粒子を含有する光触媒反応用シート１１４を配置した後に、シート本体２の単位レンズ４に略平行光１１１を照射して単位レンズ４からの出射光１１５によりその光路上の透明親インク膜４２を露光する方法である。こうした方法により、露光された部分の側鎖が光触媒反応により分解し、その分解部分が撥インク化処理される。
【００９８】
光触媒反応用シート１１４は、樹脂バインダー中に光触媒である酸化チタン等が含有されたものである。酸化チタンは、アナターゼ型のものが好ましく、また、樹脂バインダー中にシート全体の重量に対して２０〜４０重量％の割合で含有していることが好ましい。酸化チタンの平均粒径は、およそ５〜２０μｍであることが好ましい。酸化チタンの代わりに、ＺｎＯ等を光触媒として用いてもよい。
【００９９】
光触媒反応の原理は以下の通りである。酸化チタンを含有する光触媒反応用シート１１４に３８０ｎｍ以下の略平行光１１１を照射することにより、光触媒粒子内で光電気化学反応が起こって水や酸素等から活性酸素種等が発生する。活性酸素種等は、光触媒粒子内での光電気化学反応に基づいて生じる活性酸素又は活性水酸基であり、それらの活性酸素種等が親油性である透明親インク膜４２の側鎖（例えばアルキル側鎖）にアタックし、その側鎖の結合が切断される。側鎖が切断された部分には、その活性酸素種等が入れ替わって結合して撥油性（撥インク性）に変化する。こうして、出射光１１５の光路１１２が撥油性（撥インク性）で、非光路領域１１３が親油性（親インク性）を呈した透明親インク膜４２が形成される。この場合においては、油性のインクジェットインクが好ましく用いられる。
【０１００】
透明親インク膜４２と光触媒反応用シート１１４との間隔は、光触媒反応により活性酸素種等がその隙間に容易に発生して透明親インク膜４２に作用し、透明親インク膜４２を撥インク性に変化させることができる間隔であることが好ましく、およそ５μｍ〜２０μｍの範囲であることが好ましい。また、シート本体２の単位レンズ４に照射する光としては、略平行光１１１であることが好ましい。なお、略平行光１１１により撥インク化処理を行う場合には、外光等が透明親インク膜４２に影響されないように、暗室等で行うことが好ましい。また、ここでは、光触媒用シート１１４を透明親インク膜４２に対向させて撥インク化処理を行ったが、酸化チタン等の光触媒を親インク膜内に含有させて撥インク化処理を行うようにしてもよい。
【０１０１】
次に、図１１（Ｄ）に示すように、透明親インク膜４２の外表面のうちで略平行光１１１の光路とならなかった領域１１３上に、インクジェットインク９２をインクジェット法により塗布する。
【０１０２】
この工程は、インクジェット法によりストライプ状のＢＳパターン３を形成する工程であると共に、ＢＳパターン３間の光透過部５を形成する工程でもある。この工程では、図１１（Ｄ）に示すように、インクジェットノズル９１を非光路領域１１３の長手方向に相対的に移動させると共に、インクジェットノズル９１からインクジェットインク９２を非光路領域１１３に向けて噴射する。この動作を繰り返し行うことにより、インクジェットインク９２が非光路領域１１３上に細長いラインとして塗布されてＢＳパターン３が形成される。
【０１０３】
このとき、図１２に示すように、複数のノズル９１を所定のピッチで斜めに配列させたノズル群１２１を形成し、このノズル群１２１を図１１に示す非光路領域１１３の長手方向に相対的に移動させることにより、複数の非光路領域１１３上にインクジェットインク９２を塗布することができる。このノズル群１２１をシート本体２の幅方向に複数個配列することにより、同時に複数のＢＳパターン３を形成することができる。ＢＳパターン３のピッチは、ノズル９１の間隔、斜めに配列したノズル群１２１の角度、ノズル群１２１のピッチ等で調節することができる。
【０１０４】
このように、インクジェットノズル９１を非光路領域１１３の長手方向に相対的に移動させると共に、このインクジェットノズル９１からインクジェットインク９２を非光路領域１１３上に噴射させることにより、非光路領域１１３上にインクジェットインク９２が塗布される。塗布した後、紫外線を非光路領域１１３上に塗布されたインクジェットインク９２に照射して硬化することにより、ＢＳパターン３が形成される。
【０１０５】
こうして、図１１（Ｅ）に示すように、ＢＳパターン３が精度よく形成されたレンチキュラーレンズシート４２を製造することができる。ＢＳパターン３はインクジェットノズル９１からインクジェットインク９２を噴射して塗布された後に紫外線等により硬化されて形成されるので、インクジェットノズル９１から噴射されたインクジェットインク９２が他の部材と接触して、インクジェットインク９２の一部が他の部材に付着することがない。その結果、ＢＳパターン３を精度よく形成することができる。
【０１０６】
以上説明したレンチキュラーレンズシートの製造方法は、非光路領域１１３以外の領域、すなわち略平行光１１１の光路となった光路領域１１２をセルフアライメント的に精度よく撥インク化することができるので、親インク性領域である非光路領域１１３もセルフアライメント的に精度よく残すことができる。そして、インクジェットインク９２を用いたインクジェット法により非光路領域１１３上にＢＳパターン３を形成するので、ＢＳパターン３の形成時にインクジェットインク９２が撥インク性領域４３（上記略平行光１１１の光路領域１１２）上に流動することが抑制され、結果として、ＢＳパターン３を精度よく形成することが更に容易になる。
【０１０７】
本発明のレンチキュラーレンズシートの製造方法は、図９〜図１１に示した２つの態様の製造方法により製造することが可能である。
【０１０８】
なお、上述した第１〜第９実施形態のレンチキュラーレンズシートは、撥インク性と親インク性とで区分けしているが、より具体的には、例えば油性のインクジェットインクを用いる場合、シート本体上に親インク性の透明親油膜を形成し、その透明親油膜が形成されたシート本体の略法線方向からの略平行光を単位レンズ側から照射して、透明親油膜の少なくとも外表面のうちで略平行光の光路となった光路領域を光触媒反応を利用して撥油化した後、透明親油膜の少なくとも外表面のうちで略平行光の光路とならなかった非光路領域上に油性のインクジェットインクを用いたインクジェット法によりＢＳパターン３を形成する。また、例えば水性のインクジェットインクを用いる場合、シート本体上に親インク性の透明親水膜を形成し、その透明親水膜が形成されたシート本体の略法線方向からの略平行光を単位レンズ側から照射して、透明親水膜の少なくとも外表面のうちで略平行光の光路となった光路領域を光触媒反応を利用して撥水化した後、透明親水膜の少なくとも外表面のうちで略平行光の光路とならなかった非光路領域上に水性のインクジェットインクを用いたインクジェット法によりＢＳパターン３を形成する。
【実施例】
【０１０９】
以下に実施例を挙げて本発明をさらに具体的に説明する。
【０１１０】
（実施例１）
シート本体２の作製；軟化温度９８℃のメタクリル−ブタジエン−スチレン共重合樹脂（ＭＢＳ樹脂）ペレットを押出成形装置のホッパーに投入して溶融させ、溶融したＭＢＳ樹脂を押し出し、シリンドリカル状のレンチキュラーレンズからなる単位レンズ４の賦形型を外周に備えた型ロールで型押しを行なった。このとき、型ロールの表面温度を８０℃に設定し、型ロールの引き取り速度を３ｍ／分に設定した。この条件により、入光側となる面にピッチが１５０μｍの複数の単位レンズ４を形成した。形成された単位レンズ４は、入光側の表面が凸状の曲面を有した縦長のシリンドリカルレンズであり、その長手方向がシート本体２の搬送方向と平行になるように設けられている。なお、シート本体２の総厚さを約１５０μｍとした。
【０１１１】
ＢＳパターン３の形成；作製されたシート本体２を一定速度で搬送しながらストライプ状のＢＳパターン３を形成した。ＢＳパターン３は、図１２及び図１３で説明した方法で形成した。先ず、半導体レーザー１３１から照射されたレーザー光線１３５をポリゴンミラー１３２でスキャンし、さらにコリメーターレンズ１３３で略平行光１０１にし、その略平行光１０１を単位レンズ４側からシート本体２に照射した。略平行光１０１は単位レンズ４で集光・拡散してシート本体２を透過する。その透過光はＣＣＤセンサー１３４で検出され、その検出データをもとにしてＢＳパターン３を油性のインクジェットインクを用いたインクジェット法により形成した。
【０１１２】
インクジェット法によるＢＳパターン３の形成は、５個のインクジェットノズル９１をピッチ０．５ｍｍで斜めに並べたノズル群１２１をシート本体２の幅方向に１５００個並べたピエゾジェット法インクジェットを用いた。このインクジェットのノズル群１２１を、ＣＣＤセンサー１３４の検出結果に基づいて光量が最小となった位置にノズル９１がくるように角度調整し、調整後のノズル群１２１を用いてシート本体２の非光路領域１１３にＢＳパターン３を描画した。
【０１１３】
インクジェットノズルの各温度を５０℃に加温し、油性のインクジェットインクの粘度を６ｃｐｓとした。これにより、シート本体２の出光側の表面の非光路領域１１３に、幅１００μｍでピッチ１５０μｍのストライプ状のＢＳパターン３を形成した。なお、ＢＳパターン３間の光透過部５は、５０μｍの幅で形成した。こうして実施例１のレンチキュラーレンズシートを製造した。
【０１１４】
（実施例２）
シート本体２は実施例１と同様の方法で作製した。作製したシート本体２の単位レンズ４側の反対面である出光面には、透明親インク膜４２を形成した。この実施例２においては、実施例１と同様の製法により、入光側となる面にピッチが９０μｍの複数の単位レンズ４を形成した。
【０１１５】
油性のインクジェットインクに対して親油性を示す透明親インク膜をシート本体上に形成し、その透明親インク膜が形成されたシート本体の略法線方向からの略平行光を単位レンズ側から照射して、透明親インク膜の少なくとも外表面のうちで略平行光の光路となった光路領域を光触媒反応を利用して撥油化した後、透明親インク膜の少なくとも外表面のうちで略平行光の光路とならなかった非光路領域上の親油性領域に油性のインクジェットインクを用いたインクジェット法によりＢＳパターン３を形成する。透明親インク膜４２形成用のコート剤として、イソプロピルアルコール３０ｇとフルオロアルキルシランが主成分であるＭＦ−１６０Ｅ（トーケムプロダクツ（株）製）０．４ｇとトリメトキシメチルシラン（東芝シリコーン（株）製、ＴＳＬ８１１３）３ｇと、光触媒である酸化チタン水分散体であるＳＴ−Ｋ０１（石原産業（株）製）２０ｇとを混合し、１００℃で２０分間撹拌し、これをイソプロピルアルコールにより３倍に希釈した光触媒含有層用組成物を用いた。この組成物をシート本体２の出光面上にロールコート法により塗布し、１５０℃で１０分間の乾燥処理を行うことにより、透明な光触媒含有層からなる透明親インク膜４２（厚み５μｍ）を形成した。
【０１１６】
次に、水銀灯にルーバーを組み合わせて略平行光とした紫外線を、シート本体２の単位レンズ４側より照射した。このときの紫外線の照射強度は１ｍＪ／ｃｍ２であり、その紫外線が単位レンズ４で屈折して反対面近傍で集光して出光面側に透過する際に、透明親インク膜４２中の酸化チタン光触媒の作用により、その紫外線の光路領域１１２にかかる透明親インク膜４２が、親油性から撥油性に変化する。
【０１１７】
この実施例２においては、撥油化処理されていない親油性領域に、上述した実施例１と同様の方法により油性のインクジェットインクを塗布して、幅６３μｍでピッチ９０μｍのストライプ状のＢＳパターン３を形成した。油性のインクジェットインクは、撥油化処理されていない親油性領域（親インク性領域４４）には濡れ性よく塗布できるが、撥油化処理された撥油性領域（撥インク領域４３）ではインクをはじいて塗布されない。したがって、実施例２のレンチキュラーレンズシートは、親インク性領域４４がＢＳパターン３となり、撥インク性領域４３が光透過部５となる。
【０１１８】
（評価）
実施例１及び２のレンチキュラーレンズシートは、筋状のラインがない良好な外観を呈していた。また、このレンチキュラーレンズシートを背面投射型表示装置の透過型スクリーンの構成部材として用いた場合、コントラストにおいても問題のないものであった。
【図面の簡単な説明】
【０１１９】
【図１】本発明のレンチキュラーレンズシートの第１実施形態を示す斜視図である。
【図２】本発明のレンチキュラーレンズシートの第２実施形態を示す斜視図である。
【図３】本発明のレンチキュラーレンズシートの第３実施形態を示す斜視図である。
【図４】本発明のレンチキュラーレンズシートの第４実施形態を示す斜視図である。
【図５】本発明のレンチキュラーレンズシートの第５実施形態（Ａ）及び第６実施形態（Ｂ）を示す斜視図である。
【図６】本発明のレンチキュラーレンズシートの第７〜第９実施形態を示す断面図である。
【図７】本発明の透過型スクリーンの一例を示す説明図である。
【図８】本発明の背面投射型表示装置の一例を示す構成図（Ａ）及びその背面投射型表示装置の透過型スクリーンを構成するフレネルレンズシートの一例を示す概略断面図（Ｂ）である。
【図９】本発明のレンチキュラーレンズシートの製造方法の一例を示す工程図である。
【図１０】図９に示すレンチキュラーレンズシートの製造方法の説明図である。
【図１１】本発明のレンチキュラーレンズシートの製造方法の他の一例を示す工程図である。
【図１２】本発明のレンチキュラーレンズシートの製造方法において、複数のノズルを用いてインクジェットインクを塗布する方法の一例を示す模式図である。
【図１３】本発明のレンチキュラーレンズシートに製造方法において、ＢＳパターン３の形成に用いられる光学系の一例を示す構成図である。
【図１４】レンチキュラーレンズシートにＢＳパターンを形成する従来の転写方法の一例を示す工程図である。
【符号の説明】
【０１２０】
１１、２１，３１，４１，５１，５２，６１，６２，６３，７１  レンチキュラーレンズシート
２  シート本体
３  遮光パターン（ＢＳパターン）
４  単位レンズ
５  光透過部
６  入射光
７  出射光
８  光拡散剤
９  ティント層
３２  外光
４２  透明親インク膜
４３  撥インク性領域
４４  親インク性領域
６４  支持体
６５  接着剤層
７２  フレネルレンズシート
７３  透過型スクリーン
７４  映像光
７５  略平行光
８１  背面投射型表示装置
８２  映像光源
８３  映像光
８４  拡散光
８５  ミラー
８６  筐体
８７  フレネルレンズシート
８８  屈折面
８９  全反射面
９０  フレネルレンズ
９１  インクジェットノズル
９２  インクジェットインク
１０１，１１１  略平行光
１０２  光強度
１１２  光路領域
１１３  非光路領域
１１４  光触媒反応用シート
１１５  出射光
１２１  ノズル群
１３１  半導体レーザー
１３２  ポリゴンミラー
１３３  コリメーターレンズ
１３４  ＣＣＤセンサー
１３５  レーザー光線
【図１】
2006030596.tif 000003
【図２】
2006030596.tif 000004
【図３】
2006030596.tif 000005
【図４】
2006030596.tif 000006
【図５】
2006030596.tif 000007
【図６】
2006030596.tif 000008
【図７】
2006030596.tif 000009
【図８】
2006030596.tif 000010
【図９】
2006030596.tif 000011
【図１０】
2006030596.tif 000012
【図１１】
2006030596.tif 000013
【図１２】
2006030596.tif 000014
【図１３】
2006030596.tif 000015
【図１４】
2006030596.tif 000016